(57)【要約】【課題】従来よりも高い光アップコンバージョン効率を実現する光アップコンバージョン組成物、フィルム及び光アップコンバージョン方法の提供を目的とする。【解決手段】本発明は、光を吸収して励起三重項状態となる増感部位と、この増感部位からの三重項エネルギー移動を受けて励起三重項状態を生じ、さらにその励起三重項間衝突によって励起一重項状態となる発光部位とを有する光アップコンバージョン組成物であって、ハイパーブランチポリマーを含有し、上記ハイパーブランチポリマーが、上記増感部位を含む第１構造単位及び上記発光部位を含む第２構造単位の少なくとも一方と、上記第１構造単位及び上記第２構造単位以外の第３構造単位とを有することを特徴とする。【選択図】図４
2018168257.tif 000002
【特許請求の範囲】
【請求項１】
光を吸収して励起三重項状態となる増感部位と、この増感部位からの三重項エネルギー移動を受けて励起三重項状態を生じ、さらにその励起三重項間衝突によって励起一重項状態となる発光部位とを有する光アップコンバージョン組成物であって、
ハイパーブランチポリマーを含有し、
上記ハイパーブランチポリマーが、上記増感部位を含む第１構造単位及び上記発光部位を含む第２構造単位の少なくとも一方と、上記第１構造単位及び上記第２構造単位以外の第３構造単位とを有することを特徴とする光アップコンバージョン組成物。
【請求項２】
上記発光部位を含む化合物をさらに含有し、上記ハイパーブランチポリマーが上記第１構造単位と上記第３構造単位とを有する請求項１に記載の光アップコンバージョン組成物。
【請求項３】
上記増感部位を含む化合物をさらに含有し、上記ハイパーブランチポリマーが上記第２構造単位と上記第３構造単位とを有する請求項１に記載の光アップコンバージョン組成物。
【請求項４】
上記ハイパーブランチポリマーが、上記第１構造単位と上記第２構造単位と上記第３構造単位とを有する請求項１に記載の光アップコンバージョン組成物。
【請求項５】
上記発光部位が縮合多環系芳香族化合物に由来する請求項１から請求項４のいずれか１項に記載の光アップコンバージョン組成物。
【請求項６】
上記縮合多環系芳香族化合物がアントラセン骨格を有する請求項５に記載の光アップコンバージョン組成物。
【請求項７】
上記増感部位がパラジウム錯体に由来する請求項１から請求項６のいずれか１項に記載の光アップコンバージョン組成物。
【請求項８】
上記第３構造単位がジビニルベンゼン及び脂環ジビニルエーテルの少なくとも一方に由来する請求項１から請求項７のいずれか１項に記載の光アップコンバージョン組成物。
【請求項９】
溶媒をさらに含有する請求項１から請求項８のいずれか１項に記載の光アップコンバージョン組成物。
【請求項１０】
請求項１から請求項９のいずれか１項に記載の光アップコンバージョン組成物から形成されたフィルム。
【請求項１１】
請求項１０に記載のフィルムに光を照射する工程
を備える光アップコンバージョン方法。
【発明の詳細な説明】
【技術分野】
【０００１】
本発明は、光アップコンバージョン組成物、フィルム及び光アップコンバージョン方法に関する。
【背景技術】
【０００２】
光アップコンバージョンとは長波長光を短波長光に変換する方法である。光アップコンバージョン組成物の用途としては、例えば有機太陽電池などが挙げられる。有機太陽電池において自由電荷担体を発生させるのは、太陽光のうちの紫外光及び青色光である。そこで、有機太陽電池に光アップコンバージョン組成物を用いることにより、赤色光などの長波長光を青色光などの短波長光に変換し、有機太陽電池の光電変換効率を高めることが期待されている。
【０００３】
光アップコンバージョンの従来の方式としては、（１）強力なパルスレーザーを用いた二光子吸収、（２）非線形光学結晶とコヒーレント光源とを用いた第二高調波発生、（３）希土類元素の二段階励起を用いるものが挙げられる。これらの方式はコヒーレントな非常に強い入射光（レーザー）を必要とし、また、光アップコンバージョン効率は０．２％以下と非常に低い値であった。これらは、レーザーの波長変換光学素子などとして用いられているが、非常に強いコヒーレント光を必要とするため、有機太陽電池には利用できない。これに対して、２００３年に初めて報告された二種類の光機能分子と三重項−三重項消滅（ｔｒｉｐｌｅｔ−ｔｒｉｐｌｅｔ  ａｎｎｉｈｉｌａｔｉｏｎ（ＴＴＡ））とを用いる方式は、入射光強度の低い非コヒーレント光に対し、１％以上の光アップコンバージョンを行える方法として注目を集めている。具体的には、長波長の光を吸収し効率的に三重項を生成する増感剤（ｓｅｎｓｉｔｉｚｅｒ）と、増感剤から三重項間エネルギー移動（ｔｒｉｐｌｅｔ−ｔｒｉｐｌｅｔ  ｅｎｅｒｇｙ  ｔｒａｎｓｆｅｒ（ＴＴＥＴ））で長寿命の励起三重項を生じ、さらにその励起三重項間衝突によって励起一重項を生成して蛍光を発する発光剤（ｅｍｉｔｔｅｒ）という役割分担させた二種類の要素を組み合わせている。
【０００４】
上記二種類の要素を組み合わせる方法として、これまで、この二種類の要素を混合させた溶液系について検討されている（国際公開第２０１４／１３６６１９号参照）が、光アップコンバージョン効率は低いものに留まっており、光アップコンバージョン効率の向上が求められている。加えて、励起三重項状態は空気中や溶液中の酸素によって消光され、失活するため、溶液系では、溶存酸素を除く脱気処理を必要とする。そのため、実用化のためにはフィルム化が必須である。フィルム化の検討は、これまで、高分子へ低分子を分散させる方法などが検討されているが、この方法では、やはり光アップコンバージョン効率が低いという不都合がある。
【先行技術文献】
【特許文献】
【０００５】
【特許文献１】国際公開第２０１４／１３６６１９号
【発明の概要】
【発明が解決しようとする課題】
【０００６】
本発明は以上のような事情に基づいてなされたものであり、その目的は、従来よりも高い光アップコンバージョン効率を実現する光アップコンバージョン組成物、この光アップコンバージョン組成物から形成されたフィルム、及びこのフィルムを用いる光アップコンバージョン方法を提供することにある。
【課題を解決するための手段】
【０００７】
本発明者は、上記課題を解決すべく鋭意検討を行った。その結果、ハイパーブランチポリマーを用いることにより、従来よりも高い光アップコンバージョン効率を実現する光アップコンバージョン組成物及びフィルムが得られることが明らかとなった。
【０００８】
上記課題を解決するためになされた発明は、光を吸収して励起三重項状態となる増感部位と、この増感部位からの三重項エネルギー移動を受けて励起三重項状態を生じ、さらにその励起三重項間衝突によって励起一重項状態となる発光部位とを有する光アップコンバージョン組成物であって、ハイパーブランチポリマーを含有し、上記ハイパーブランチポリマーが、上記増感部位を含む第１構造単位及び上記発光部位を含む第２構造単位の少なくとも一方と、上記第１構造単位及び上記第２構造単位以外の第３構造単位とを有することを特徴とする。
【０００９】
上記課題を解決するためになされた別の発明は、当該光アップコンバージョン組成物から形成されたフィルムである。
【００１０】
上記課題を解決するためになされたさらに別の発明は、当該フィルムに光を照射する工程を備える光アップコンバージョン方法である。
【００１１】
ここで、「ハイパーブランチポリマー」とは、多数の枝からなる樹木状の多分岐高分子であって、分子構造は必ずしも規則的ではないものをいう。
【発明の効果】
【００１２】
本発明の光アップコンバージョン組成物、フィルム及び光アップコンバージョン方法によれば、従来よりも高い光アップコンバージョン効率を実現することができる。また、本発明の光アップコンバージョン組成物によれば、容易にフィルム化が可能なため、従来の溶液系で行っていた溶存酸素を除く脱気処理を不要とすることができる。
【図面の簡単な説明】
【００１３】
【図１】ハイパーブランチポリマーの分岐構造を示す概念図である。
【図２】ハイパーブランチポリマーの製造方法を示す概念図である。
【図３】ハイパーブランチポリマーの重合反応を示す概念図である。
【図４】実施例の光アップコンバージョン組成物の分光特性を示すチャートである。
【図５】実施例の光アップコンバージョン組成物の分光特性を示すチャートである。
【図６】実施例の光アップコンバージョンフィルムの分光特性を示すチャートである。
【発明を実施するための形態】
【００１４】
＜光アップコンバージョン組成物＞
当該光アップコンバージョン組成物は、光を吸収して励起三重項状態となる増感部位（以下、「増感部位（Ｘ）」ともいう）と、この増感部位（Ｘ）からの三重項エネルギー移動を受けて励起三重項状態を生じ、さらにその励起三重項間衝突によって励起一重項状態となる発光部位（以下、「発光部位（Ｙ）」ともいう）とを有する。以下、増感部位（Ｘ）及び発光部位（Ｙ）について説明する。
【００１５】
［増感部位（Ｘ）］
増感部位（Ｘ）は、光を吸収して励起三重項状態となる部位である。
【００１６】
増感部位（Ｘ）としては、光エネルギーを吸収して、発光部位に光エネルギーを移動させることができるものであれば特に限定されず、例えば公知の光増感剤等を用いて形成することができる。増感部位（Ｘ）を形成する化合物としては、光エネルギーを効率よく移動できる観点から、有機金属錯体が好ましい。ここで、「有機金属錯体」とは、金属−炭素結合を有する有機金属化合物と、配位結合を有する金属錯体との両者を含む。配位結合を有する金属錯体は、金属と、これに配位する配位子とを含む。
【００１７】
有機金属錯体を構成する金属としては、特に限定されないが、例えばＬｉ、Ｍｇ、Ａｌ、Ｔｉ、Ｖ、Ｍｎ、Ｆｅ、Ｃｏ、Ｎｉ、Ｃｕ、Ｚｎ、Ｇａ、Ｒｕ、Ｐｄ、Ａｇ、Ｒｅ、Ｏｓ、Ｉｒ、Ｐｔ、Ｐｂ等が挙げられる。これらの中で、Ｐｔ及びＰｄが好ましく、Ｐｄがより好ましい。
【００１８】
有機金属錯体における配位子としては、例えば
ｏｃｔａｅｔｈｙｌｐｏｒｐｈｙｒｉｎ等のポルフィリン又はその置換体；
ｔｅｔｒａ−ｔｅｒｔ−ｂｕｔｙｌ  ｐｈｔａｌｏｃｙａｎｉｎｅ等のフタロシアニン又はその置換体；
ｔｅｔｒａ−ｔｅｒｔ−ｂｕｔｙｌ  ｎａｐｈｔａｌｏｃｙａｎｉｎｅ等のナフタロシアニン又はその置換体などが挙げられる。
【００１９】
置換体における置換基としては、例えば
メチル基、エチル基、ｔ−ブチル基等のアルキル基、ビニル基、アリル基等のアルケニル基、エチニル基、プロピニル基等のアルキニル基等の鎖状炭化水素基などの炭化水素基；
カルボキシメチル基、カルボキシエチル基等のカルボキシアルキル基などの酸基を有する炭化水素基などが挙げられる。
【００２０】
有機金属錯体における配位子としては、これらの中で、ポルフィリン又はその置換体及びフタロシアニン又はその置換体が好ましく、ポルフィリン又はその置換体がより好ましく、ポルフィリンの置換体がさらに好ましい。
【００２１】
有機金属錯体としては、Ｐｄ錯体及びＰｔ錯体が好ましく、Ｐｄ錯体がより好ましく、ポルフィリン又はその置換体を配位子とするＰｄ錯体、フタロシアニン又はその置換体を配位子とするＰｄ錯体及びナフタロシアニン又はその置換体を配位子とするＰｄ錯体がさらに好ましく、ポルフィリンの置換体を配位子とするＰｄ錯体が特に好ましい。
【００２２】
光アップコンバージョン組成物中の増感部位（Ｘ）の濃度の下限としては、１×１０−７ｍｏｌ／Ｌが好ましく、１×１０−６ｍｏｌ／Ｌがより好ましく、１×１０−５ｍｏｌ／Ｌがさらに好ましく、５×１０−５ｍｏｌ／Ｌが特に好ましい。上記濃度の上限としては、１×１０−２ｍｏｌ／Ｌが好ましく、１×１０−３ｍｏｌ／Ｌがより好ましく、５×１０−４ｍｏｌ／Ｌがさらに好ましい。
【００２３】
［発光部位（Ｙ）］
発光部位（Ｙ）は、増感部位（Ｘ）からの三重項エネルギー移動を受けて励起三重項状態を生じ、さらにその励起三重項間衝突によって励起一重項状態となる部位である。
【００２４】
発光部位（Ｙ）としては、エネルギーを受けて励起一重項状態となることができるものであれば特に限定されないが、発光部位（Ｙ）を形成する化合物としては、例えば縮合多環系芳香族化合物等が挙げられる。「縮合多環系芳香族化合物」とは、少なくとも１個の縮合芳香環を有する化合物をいう。
【００２５】
縮合芳香環としては、例えば
ナフタレン環、アントラセン環、テトラセン環、ペンタセン環、ペリレン環、フルオレン環等の縮合芳香族炭素環；
ベンゾチオフェン環、ベンゾフラン環、キノリン環等の縮合芳香族複素環等が挙げられる。これらの中で、縮合芳香族炭素環が好ましく、アントラセン環がより好ましい。
【００２６】
縮合芳香環は、置換基を有していてもよい。縮合芳香環の置換基としては、例えば
メチル基、エチル基、ｔ−ブチル基等のアルキル基などの鎖状炭化水素基；
シクロプロピル基、シクロヘキシル基等のシクロアルキル基などの脂環式炭化水素基などが挙げられる。
また、縮合芳香環には、シクロブタン環、シクロヘキサン環、ノルボルナン環等の脂環；ピペリジン環、テトラヒドロチオフェン環、テトラヒドロフラン環等の脂肪族複素環などが縮環していてもよい。
【００２７】
縮合多環系芳香族化合物としては、３〜８個の芳香環を含むものが好ましい。
【００２８】
縮合多環系芳香族化合物としては、例えばアントラセン骨格、テトラセン骨格、ペンタセン骨格、ペリレン骨格、フルオレン骨格、ベンゾチオフェン骨格等を有する化合物などが挙げられる。これらの中で、アントラセン骨格を有する化合物が好ましい。
【００２９】
縮合多環系芳香族化合物の具体例としては、９−（３−メチル−４−アリロキシフェニル）−１０−（３−メチル−４−アリロキシフェニルメチル）アントラセン、９，１０−ジフェニルアントラセン、ルブレン等が挙げられる。これらの中で、９−（３−メチル−４−アリロキシフェニル）−１０−（３−メチル−４−アリロキシフェニルメチル）アントラセンが好ましい。
【００３０】
光アップコンバージョン組成物中の発光部位（Ｙ）の濃度の下限としては、１×１０−７ｍｏｌ／Ｌが好ましく、１×１０−６ｍｏｌ／Ｌがより好ましく、１×１０−５ｍｏｌ／Ｌがさらに好ましく、１×１０−４ｍｏｌ／Ｌが特に好ましく、１×１０−３ｍｏｌ／Ｌがさらに特に好ましい。上記濃度の上限としては、１×１０−１ｍｏｌ／Ｌが好ましく、５×１０−２ｍｏｌ／Ｌがより好ましく、１×１０−２ｍｏｌ／Ｌがさらに好ましい。
【００３１】
光アップコンバージョン組成物中の増感部位（Ｘ）のモル数に対する発光部位（Ｙ）のモル数の比（発光部位（Ｙ）のモル数／増感部位（Ｘ）のモル数）の下限としては、０．００５が好ましく、０．０１がより好ましく、０．１がさらに好ましく、１が特に好ましい。上記比の上限としては、５，０００が好ましく、１，０００がより好ましく、５００がさらに好ましく、１００が特に好ましい。光アップコンバージョン組成物中における増感部位（Ｘ）と発光部位（Ｙ）とのモル比を上記範囲とすることで、光アップコンバージョン効率をより向上させることができる。
【００３２】
当該光アップコンバージョン組成物は、ハイパーブランチポリマー（以下、「ハイパーブランチポリマー（Ａ）」ともいう）を含有する。このハイパーブランチポリマー（Ａ）は、上記増感部位（Ｘ）を含む第１構造単位（以下、「構造単位（Ｉ）」ともいう）及び上記発光部位（Ｙ）を含む第２構造単位（以下、「構造単位（ＩＩ）」ともいう）の少なくとも一方と、構造単位（Ｉ）及び構造単位（ＩＩ）以外の第３構造単位（以下、「構造単位（ＩＩＩ）」ともいう）とを有する。
【００３３】
当該光アップコンバージョン組成物は、ハイパーブランチポリマー（Ａ）以外にも、増感部位（Ｘ）を含む化合物、発光部位（Ｙ）を含む化合物等の他の化合物（Ｂ）、溶媒などを含有していてもよい。以下、各成分について説明する。
【００３４】
＜ハイパーブランチポリマー（Ａ）＞
ハイパーブランチポリマー（Ａ）は、構造単位（Ｉ）及び構造単位（ＩＩ）の少なくとも一方と、構造単位（ＩＩＩ）とを有する。ハイパーブランチポリマー（Ａ）は、構造単位（Ｉ）〜（ＩＩＩ）をそれぞれ１種又は２種以上有していてもよい。
【００３５】
図１は、ハイパーブランチポリマー（Ａ）の分岐構造を示す概念図である。また、ＡＢ２型モノマーの自己縮合によるハイパーブランチポリマーの構造を図２に示す。
【００３６】
図２に示すように、ＡＢ２型モノマーの重合は枝分かれの繰り返しにより成長し、形成された構造単位は、２つのＢ官能基が両方とも反応したデンドリティックユニット、２つのＢ官能基のうち片方だけ反応したリニアユニット、２つのＢ官能基が両方とも未反応のターミナルユニットの３種に分けられる。ハイパーブランチポリマー（Ａ）は、重合中に枝分かれを繰り返しながら成長していくことが大きな特徴である。
【００３７】
また、最近では、ＡＢ２型等のＡＢｘ型モノマーの重縮合だけでなく、図３に示すように、１分子中に開始剤部位をもつビニル化合物（図３中のＡ−Ｂ＊）の連鎖重合でもハイパーブランチポリマーが得られることが示されている。
【００３８】
ハイパーブランチポリマーには、既存の線状高分子とは異なるいくつかの特性がある。
まず、分子量が同じ線状高分子と比較して、一般にハイパーブランチポリマーは粘度が低い。また、結晶性が高い線状高分子に対応するハイパーブランチポリマーは、溶解性が改善され、非晶性となる点も特徴であり、材料設計に向けて有用な場合も多い。さらに、ハイパーブランチポリマーは末端官能基が多いため、多くの機能原子団を導入したい分子設計には有用な骨格となる。
【００３９】
このように、ハイパーブランチポリマーは、有用な特性をもつ分岐高分子であり、簡便に合成できるために研究開発の意義は大きい。ハイパーブランチポリマーは耐熱性高分子材料や、液晶素材などの用途に活用できる。
【００４０】
当該光アップコンバージョン組成物は、ハイパーブランチポリマー（Ａ）を含有し、ハイパーブランチポリマー（Ａ）が、構造単位（Ｉ）及び構造単位（ＩＩ）の少なくとも一方と、構造単位（ＩＩＩ）とを有することで、従来よりも高い光アップコンバージョン効率を実現することができる。当該光アップコンバージョン組成物が上記構成を備えることにより上記効果を奏する理由については必ずしも明確ではないが、例えば以下のように推察することができる。すなわち、ハイパーブランチポリマー（Ａ）において、増感部位を含む構造単位（Ｉ）及び／又は発光部位を含む構造単位（ＩＩ）を有し、さらにその他の構造単位（ＩＩＩ）を有する構造のものとすることで、ランダムコイル状等のポリマー構造中に、増感部位及び／又は発光部位が、光アップコンバージョンが起こるために、より効果的に濃縮、配置、固定化されること等が考えられる。以下、各構造単位について説明する。
【００４１】
［構造単位（Ｉ）］
構造単位（Ｉ）は、増感部位（Ｘ）を含む構造単位である。
【００４２】
構造単位（Ｉ）を与える化合物としては、例えば公知の光増感剤等において、２個以上の重合性官能基を有する単量体等が挙げられる。重合性官能基としては、例えばビニル基、アリル基、スチリル基、（メタ）アクリロイル基等の炭素−炭素二重結合含有基などが挙げられる。
【００４３】
構造単位（Ｉ）を与える化合物としては、上述の有機金属錯体のうち２個以上の重合性官能基を有する単量体が好ましく、２個の重合性官能基を有する有機金属錯体がより好ましく、Ｐａｌｌａｄｉｕｍ（ＩＩ）  ｐｒｏｔｏｐｏｒｐｈｙｒｉｎＩＸがさらに好ましい。
【００４４】
構造単位（Ｉ）の含有割合の下限としては、ハイパーブランチポリマー（Ａ）を構成する全構造単位に対して、１モル％が好ましく、１０モル％がより好ましく、３０モル％がより好ましく、４０モル％が特に好ましい。上記含有割合の上限としては、９５モル％が好ましく、９０モル％がより好ましく、７５モル％がさらに好ましく、６０モル％が特に好ましい。構造単位（Ｉ）の含有割合を上記範囲とすることで、光アップコンバージョン効率をより向上させることができる。
【００４５】
［構造単位（ＩＩ）］
構造単位（ＩＩ）は、発光部位（Ｙ）を含む構造単位である。
【００４６】
構造単位（ＩＩ）を与える化合物としては、例えば上述の縮合多環系芳香族化合物のうち２個以上の重合性官能基を有する単量体等が挙げられる。これらの中で、２個の重合性官能基を有する縮合多環系芳香族化合物が好ましく、２個の重合性官能基を有するアントラセン化合物がより好ましく、２個のアリル基を有するアントラセン化合物がさらに好ましく、９−（３−メチル−４−アリロキシフェニル）−１０−（３−メチル−４−アリロキシフェニルメチル）アントラセンが特に好ましい。
【００４７】
構造単位（ＩＩ）の含有割合の下限としては、ハイパーブランチポリマー（Ａ）を構成する全構造単位に対して、１モル％が好ましく、１０モル％がより好ましく、３０モル％がより好ましく、４０モル％が特に好ましい。上記含有割合の上限としては、９５モル％が好ましく、９０モル％がより好ましく、７５モル％がさらに好ましく、６０モル％が特に好ましい。構造単位（ＩＩ）の含有割合を上記範囲とすることで、光アップコンバージョン効率をより向上させることができる。
【００４８】
［構造単位（ＩＩＩ）］
構造単位（ＩＩＩ）は、構造単位（Ｉ）及び構造単位（ＩＩ）以外の構造単位である。
【００４９】
構造単位（ＩＩＩ）を与える化合物としては、例えば公知の架橋剤等が挙げられる。「架橋剤」とは、２個以上の重合性官能基を有する化合物をいう。
【００５０】
架橋剤としては、例えば
ジビニルベンゼン、ジアリルベンゼン、ビニルアリルベンゼン、ジビニルナフタレン、テレフタル酸ジビニル等の２個以上の重合性官能基を有する芳香族炭化水素；
ジ（ビニロキシ）ベンゼン、ジ（アリロキシ）ベンゼン、ジ（ビニロキシ）ナフタレン等の芳香族ジビニルエーテルなどの２個以上の重合性官能基を有する芳香族エーテルなどの芳香族系化合物、
２−ビニロキシ−５−ビニロキシメチル−７−オキサビシクロ［２．２．１］へプタン等の脂環ジビニルエーテルなどの２個以上の重合性官能基を有する脂環エーテルなどの脂肪族系化合物などが挙げられる。
【００５１】
架橋剤としては、少なくとも２つの置換基を有していることが好ましい。
【００５２】
架橋剤における置換基の具体例としては、例えば
Ｃ１−Ｃ４０のアルキル基が挙げられ、特に好ましくは、メチル基、エチル基、ｎ−プロピル基、ｉ−プロピル基、ｎ−ブチル基、ｉ−ブチル基、ｓ−ブチル基、ｔ−ブチル基、ｎ−ペンチル基、ｓ−ペンチル基、シクロペンチル基、ｎ−ヘキシル基、シクロヘキシル基、ｎ−オクチル基及びシクロオクチル基であり、
Ｃ１−Ｃ４０のアルケニル基が挙げられ、特に好ましくは、エテニル基、プロペニル基、ブテニル基、ペンテニル基、シクロペンテニル基、ヘキセニル基、シクロヘキセニル基、オクテニル基及びシクロオクテニル基であり、
Ｃ１−Ｃ４０のアルキニル基が挙げられ、特に好ましくは、エチニル基、プロピニル基、ブチニル基、ペンチニル基、ヘキシニル基及びオクチニル基であり、
Ｃ１−Ｃ４０のフルオロアルキル基が挙げられ、特に好ましくは、トリフルオロメチル基、ペンタフルオロエチル基及び２，２，２−トリフルオロエチル基であり、
Ｃ６−Ｃ４０アリール基が挙げられ、特に好ましくは、フェニル基、ビフェニル基、ナフチル基、アントラセニル基、トリフェニレニル基、［１，１’；３’，１’’］テルフェニル−２’−イル基、ビナフチル基及びフェナントレニル基であり、
Ｃ６−Ｃ４０のフルオロアリール基が挙げられ、特に好ましくは、ペンタフルオロフェニル基、３，５−ビストリフルオロメチルフェニル基、ペンタフルオロベンジリデン基、３，５−ビストリフルオロメチルベンジリデン基、テトラフルオロフェニル基及びヘプタフルオロナフチル基であり、
Ｃ１−Ｃ４０のアルコキシ基が挙げられ、特に好ましくは、メトキシ基、エトキシ基、ｎ−プロポキシ基、ｉ−プロポキシ基、ｎ−ブトキシ基、ｉ−ブトキシ基、ｓ−ブトキシ基及びｔ−ブトキシ基であり、
Ｃ６−Ｃ４０アリールオキシ基が挙げられ、特に好ましくは、フェノキシ基、ナフトキシ基、ビフェニルオキシ基、アントラセニルオキシ基及びフェナントレニルオキシ基であり、
Ｃ７−Ｃ４０のアリールアルキル基が挙げられ、特に好ましくは、ｏ−トリル基、ｍ−トリル基、ｐ−トリル基、２，６−ジメチルフェニル基、２，６−ジエチルフェニル基、２，６−ジ−ｉ−プロピルフェニル基、２，６−ジ−ｔ−ブチルフェニル基、ｏ−ｔ−ブチルフェニル基、ｍ−ｔ−ブチルフェニル基及びｐ−ｔ−ブチルフェニル基であり、
Ｃ７−Ｃ４０のアルキルアリール基が挙げられ、特に好ましくは、ベンジル基、エチルフェニル基、プロピルフェニル基、ジフェニルメチル基、トリフェニルメチル基及びナフタレニルメチル基であり、
Ｃ７−Ｃ２０のアリールオキシアルキル基が挙げられ、特に好ましくは、ｏ−メトキシフェニル基、ｍ−フェノキシメチル基及びｐ−フェノキシメチル基であり、
Ｃ１２−Ｃ４０のアリールオキシアリール基が挙げられ、特に好ましくは、ｐ−フェノキシフェニル基であり、
Ｃ２−Ｃ４０のヘテロアリール基が挙げられ、特に好ましくは、２−ピリジル基、３−ピリジル基、４−ピリジル基、キノリニル基、イソキノリニル基、アクリジニル基、ベンゾキノリニル基及びベンゾイソキノリニル基であり、
Ｃ４−Ｃ４０のヘテロシクロアルキル基が挙げられ、特に好ましくは、フリル基、ベンゾフリル基、２−ピロリジニル基、２−インドリル基、３−インドリル基及び２，３−ジヒドロインドリル基であり、
Ｃ８−Ｃ４０のアリールアルケニル基が挙げられ、特に好ましくは、ｏ−ビニルフェニル基、ｍ−ビニルフェニル基及びｐ−ビニルフェニル基であり、
Ｃ８−Ｃ４０のアリールアルキニル基、特に好ましくは、ｏ−エチニルフェニル基、ｍ−エチニルフェニル基及びｐ−エチニルフェニル基であり、
Ｃ２−Ｃ４０のヘテロ原子含有基が挙げられ、特に好ましくは、カルボニル基、ベンゾイル基、オキシベンゾイル基、ベンゾイルオキシ基、アセチル基、アセトキシ基及びニトリル基である。ここで１個以上のＣ１−Ｃ４０炭素含有基は環系を形成していてもよい。
【００５３】
構造単位（ＩＩＩ）を与える化合物としては、これらの中で、２個以上の重合性官能基を有する芳香族炭化水素基、２個以上の重合性官能基を有する芳香族エーテル及び２個以上の重合性官能基を有する脂環エーテルが好ましく、ジビニルベンゼン、芳香族ジビニルエーテル及び脂環ジビニルエーテルがより好ましく、ジビニルベンゼン及び脂環ジビニルエーテルがさらに好ましい。
【００５４】
構造単位（ＩＩＩ）の含有割合の下限としては、ハイパーブランチポリマー（Ａ）を構成する全構造単位に対して、５モル％が好ましく、１０モル％がより好ましく、２５モル％がさらに好ましく、４０モル％が特に好ましい。上記含有割合の上限としては、９９モル％が好ましく、９０モル％がより好ましく、７０モル％がさらに好ましく、６０モル％が特に好ましい。
【００５５】
ハイパーブランチポリマー（Ａ）の態様としては、例えば
（Ａ１）構造単位（Ｉ）と構造単位（ＩＩ）と構造単位（ＩＩＩ）とを有するハイパーブランチポリマー
（Ａ２）構造単位（Ｉ）と構造単位（ＩＩＩ）とを有するハイパーブランチポリマー
（Ａ３）構造単位（ＩＩ）と構造単位（ＩＩＩ）とを有するハイパーブランチポリマー等が挙げられる。
【００５６】
＜ハイパーブランチポリマーの合成方法＞
ハイパーブランチポリマー（Ａ）は、例えば構造単位（Ｉ）〜（ＩＩＩ）を与える単量体を重合させることにより合成することができる。
【００５７】
重合において、重合開始剤を用いてもよい。重合開始剤としては、例えば熱ラジカル重合においては、例えばアゾニトリル系、アゾエステル系、アゾアミド系、アゾアミジン系、アゾイミダゾリン系等のものを使用することができる。
【００５８】
重合開始剤としては、２，２’−アゾビスイソブチロニトリル（ＡＩＢＮ）及びＤｉｍｅｔｈｙｌ２，２’−Ａｚｏｂｉｓ（ｉｓｏｂｕｔｙｒａｔｅ）（ＭＡＩＢ）が好ましい。アゾ重合開始剤は熱及び光により分解し、フリーラジカルを発生するアゾ基（Ｒ−Ｎ＝Ｎ−Ｒ）を持った化合物であり、この反応性に富んだフリーラジカルを利用し、各種ビニル系モノマーの重合などに使用される。
【００５９】
＜他の化合物（Ｂ）＞
当該光アップコンバージョン組成物は、他の化合物（Ｂ）として、例えば増感部位（Ｘ）を含む化合物、発光部位（Ｙ）を含む化合物等を含有していてもよい。
【００６０】
増感部位（Ｘ）を含む化合物の具体例としては、例えば上述の有機金属錯体等が挙げられる。このような有機金属錯体としては、Ｐａｌｌａｄｉｕｍ（ＩＩ）ｐｒｏｔｏｐｏｒｐｈｙｒｉｎＩＸが好ましい。
【００６１】
発光部位（Ｙ）を含む化合物の具体例としては、例えば上述の縮合多環系芳香族化合物等が挙げられる。
【００６２】
増感部位（Ｘ）を含む化合物のモル数のハイパーブランチポリマー（Ａ）の構造単位（ＩＩ）のモル数に対する比の下限としては、０．００１が好ましく、０．００５がより好ましく、０．０１がさらに好ましく、０．０１５が特に好ましい。上記比の上限としては、１０が好ましく、１がより好ましく、０．１がさらに好ましく、０．０５が特に好ましい。
【００６３】
発光部位（Ｙ）を含む化合物のモル数のハイパーブランチポリマー（Ａ）の構造単位（Ｉ）のモル数に対する比の下限としては、０．１が好ましく、１がより好ましく、１０がより好ましく、２０がさらに好ましい。上記比の上限としては、１０００が好ましく、２００がより好ましく、１００がさらに好ましく、７０が特に好ましい。
【００６４】
増感部位（Ｘ）又は発光部位（Ｙ）を含む化合物の含有量を上記範囲とすることで、光アップコンバージョン効率をより向上させることができる。
【００６５】
当該光アップコンバージョン組成物の態様としては例えば以下のもの等が挙げられる。
（Ｕ１）構造単位（Ｉ）と構造単位（ＩＩ）と構造単位（ＩＩＩ）とを有するハイパーブランチポリマーを含有する
（Ｕ２）構造単位（Ｉ）と構造単位（ＩＩＩ）とを有するハイパーブランチポリマー及び発光部位（Ｙ）を含む化合物を含有する
（Ｕ３）構造単位（ＩＩ）と構造単位（ＩＩＩ）とを有するハイパーブランチポリマー及び増感部位（Ｘ）を含む化合物を含有する
【００６６】
［溶媒］
当該光アップコンバージョン組成物は、通常、溶媒を含有する。溶媒としては、特に限定されず、例えば有機溶媒、水等が挙げられる。
【００６７】
有機溶媒の具体例としては、例えば
アセトニトリル、ベンゾニトリル等のニトリル系溶媒；
クロロホルム、ジクロロメタン、１，２−ジクロロエタン、１，１，２−トリクロロエタン、クロロベンゼン、ｏ−ジクロロベンゼン等のハロゲン系溶媒；
テトラヒドロフラン、ジオキサン、アニソール等のエーテル系溶媒；
ベンゼン、トルエン、キシレン等の芳香族炭化水素系溶媒；
シクロヘキサン、メチルシクロヘキサン、ｎ−ペンタン、ｎ−ヘキサン、ｎ−へプタン、ｎ−オクタン、ｎ−ノナン、ｎ−デカン等の脂肪族炭化水素系溶媒；
アセトン、メチルエチルケトン、シクロヘキサノン等のケトン系溶媒；
酢酸エチル、酢酸ブチル、エチルセルソルブアセテート等のエステル系溶媒；
エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−ヘキサンジオール等の多価アルコール及びその誘導体；
メタノール、エタノール、プロパノール、イソプロパノール、シクロヘキサノール等のアルコール系溶媒；
ジメチルスルホキシド等のスルホキシド系溶媒；
Ｎ−メチル−２−ピロリドン、Ｎ，Ｎ−ジメチルホルムアミド等のアミド系溶媒などが挙げられる。これらの中で、クロロホルム、テトラヒドロフラン、トルエン及びアニソールが好ましく、アニソールがより好ましい。
【００６８】
当該光アップコンバージョン組成物は、本発明の効果を損なわない範囲において、例えば界面活性剤等を含有していてもよい。
【００６９】
当該光アップコンバージョン組成物の固形分濃度の下限としては、０．０１質量％が好ましく、０．０５質量％がより好ましく、０．１質量％がさらに好ましく、０．１５質量％が特に好ましい。上記固形分濃度の上限としては、３０質量％が好ましく、１０質量％がより好ましく、３質量％がさらに好ましく、１質量％が特に好ましい。
【００７０】
当該光アップコンバージョン組成物は、溶液、ゲル、フィルム等の種々の形態により光アップコンバージョン方法に用いることができる。これらの中で、フィルムとして用いることが好ましい。
【００７１】
＜フィルム＞
本発明のフィルムは、当該光アップコンバージョン組成物から形成されたフィルムである。
【００７２】
当該フィルムは、例えば上述の当該光アップコンバージョン組成物の溶液を、加熱等により溶媒を除去して乾燥させることにより固体膜として作製することができる。
【００７３】
当該フィルムによれば、上述の当該光アップコンバージョン組成物を用いており、また、固体膜とすることにより、ハイパーブランチポリマー（Ａ）の構造がより固定化されるため、高い光アップコンバージョン効率を実現することができる。また、当該フィルムによれば、従来の溶液系で必要であった溶存酸素を除く脱気処理を行うことが不要となる。
【００７４】
＜光アップコンバージョン方法＞
本発明の光アップコンバージョン方法は、当該フィルムに光を照射する工程を備える。これにより、照射光の波長よりも短い波長の光、すなわち照射光のエネルギーよりも高いエネルギーの光を発生させることができる。
【００７５】
照射光源としては、例えばＬＥＤ、Ｘｅランプ、レーザー、太陽等が挙げられる。照射光の波長としては、例えば可視光として４００ｎｍ以上８００ｎｍ以下、紫外線として２５０ｎｍ以上４００ｎｍ以下である。照射光としては、可視光が好ましく、４５０ｎｍ以上６００ｎｍ以下の波長の可視光がより好ましく、５００ｎｍ以上５６０ｎｍ以下の可視光がさらに好ましい。
【実施例】
【００７６】
以下に、実施例を示して本発明を詳細に説明する。ただし、本発明は、これらの実施例に限定されるものではない。
【００７７】
＜ハイパーブランチポリマーの合成＞
［発光体色素を含有し、第２成分をジビニルベンゼンとしたハイパーブランチポリマー］
［製造例１］
脱水ベンゼン１．５ｍＬ中に、下記式（Ｙ−１）で表されるアントラセン化合物（旭有機材社の「ＢＩＯＣ−ＡＮＴ−ＡＥ」）３６２ｍｇ、ジビニルベンゼン０．０２６６ｍＬ（８０％、ＡＬＤＲＩＣＨ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−１）を合成した。
【００７８】
【化１】
2018168257.tif 000003
【００７９】
［製造例２］
脱水ベンゼン１．５ｍＬ中に、アントラセン化合物（旭有機材社の「ＢＩＯＣ−ＡＮＴ−ＡＥ」）３６２ｍｇ、ジビニルベンゼン０．０５３２ｍＬ（８０％、ＡＬＤＲＩＣＨ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−２）を合成した。
【００８０】
［製造例３］
脱水ベンゼン１．５ｍＬ中に、アントラセン化合物（旭有機材社の「ＢＩＯＣ−ＡＮＴ−ＡＥ」）３６２ｍｇ、ジビニルベンゼン０．０７９８ｍＬ（８０％、ＡＬＤＲＩＣＨ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−３）を合成した。
【００８１】
［製造例４］
脱水ベンゼン１．５ｍＬ中に、アントラセン化合物（旭有機材社の「ＢＩＯＣ−ＡＮＴ−ＡＥ」）３６２ｍｇ、ジビニルベンゼン０．１０６４ｍＬ（８０％、ＡＬＤＲＩＣＨ社）及びＤｉｍｅｔｈｙｌ２，２’−Ａｚｏｂｉｓ（ｉｓｏｂｕｔｙｒａｔｅ）（９７％、和光純薬工業社製）１７．２ｍｇを加え、８０℃で４時間還流させ、ハイパーブランチポリマー（Ａ−４）を合成した。
【００８２】
［製造例５］
脱水ベンゼン１．５ｍＬ中に、アントラセン化合物（旭有機材社の「ＢＩＯＣ−ＡＮＴ−ＡＥ」）３６２ｍｇ、ジビニルベンゼン０．１３３１ｍＬ（８０％、ＡＬＤＲＩＣＨ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−５）を合成した。
【００８３】
［発光体色素を含有し、第２成分を脂環ジビニルエーテルとしたハイパーブランチポリマー］
［製造例６］
脱水ベンゼン１．５ｍＬ中に、アントラセン化合物（旭有機材社の「ＢＩＯＣ−ＡＮＴ−ＡＥ」）３６２ｍｇ、下記式（Ｚ−１）で表される脂環ジビニルエーテル０．０２７ｍＬ（９３％、ＤＡＩＣＥＬ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−６）を合成した。
【００８４】
【化２】
2018168257.tif 000004
【００８５】
［製造例７］
脱水ベンゼン１．５ｍＬ中に、アントラセン化合物（旭有機材社の「ＢＩＯＣ−ＡＮＴ−ＡＥ」）３６２ｍｇ、脂環ジビニルエーテル（Ｚ−１）０．０８０９ｍＬ（９３％、ＤＡＩＣＥＬ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−７）を合成した。
【００８６】
［製造例８］
脱水ベンゼン１．５ｍＬ中に、アントラセン化合物（旭有機材社の「ＢＩＯＣ−ＡＮＴ−ＡＥ」）３６２ｍｇ、脂環ジビニルエーテル（Ｚ−１）０．１３５ｍＬ（９３％、ＤＡＩＣＥＬ社）及びＤｉｍｅｔｈｙｌ２，２’−Ａｚｏｂｉｓ（ｉｓｏｂｕｔｙｒａｔｅ）（９７％、和光純薬工業社）１７．２ｍｇを加え、８０℃で４時間還流させ、ハイパーブランチポリマー（Ａ−８）を合成した。
【００８７】
＜光アップコンバージョン組成物の調製＞
［実施例１］
アニソール１．２ｍＬに、製造例１で得られたハイパーブランチポリマー（Ａ−１）（発光体色素）３．１ｍｇ（発光部位のモル数として７．４７×１０−６ｍｏｌ）及び下記式（Ｘ−１）で表されるＰａｌｌａｄｉｕｍ（ＩＩ）ｐｒｏｔｏｐｏｒｐｈｙｒｉｎＩＸ（Ｐｄ（ＩＩ）ＰＰＩＸ）（増感剤色素）０．１ｍｇ（増感部位のモル数として１．４９×１０−７ｍｏｌ）を溶解させ、発光部位：増感部位＝５０：１（ｍｏｌ）のアニソール溶液である光アップコンバージョン組成物（Ｕ−１）を調製した。
【００８８】
【化３】
2018168257.tif 000005
【００８９】
［実施例２］
製造例３で得られたハイパーブランチポリマー（Ａ−３）を使用した以外は、実施例１と同様にして、光アップコンバージョン組成物（Ｕ−２）を調製した。
【００９０】
［実施例３］
製造例５で得られたハイパーブランチポリマー（Ａ−５）を使用した以外は、実施例１と同様にして、光アップコンバージョン組成物（Ｕ−３）を調製した。
【００９１】
［実施例４］
製造例６で得られたハイパーブランチポリマー（Ａ−６）を使用した以外は、実施例１と同様にして、光アップコンバージョン組成物（Ｕ−４）を調製した。
【００９２】
［実施例５］
製造例７で得られたハイパーブランチポリマー（Ａ−７）を使用した以外は、実施例１と同様にして、光アップコンバージョン組成物（Ｕ−５）を調製した。
【００９３】
［実施例６］
製造例８で得られたハイパーブランチポリマー（Ａ−８）を使用した以外は、実施例１と同様にして、光アップコンバージョン組成物（Ｕ−６）を調製した。
【００９４】
［比較例１］
アニソール１．２ｍＬに、アントラセン化合物（旭有機材社の「ＢＩＯＣ−ＡＮＴ−ＡＥ」）３．６ｍｇ（発光部位のモル数として７．４７×１０−６ｍｏｌ）及びＰａｌｌａｄｉｕｍ（ＩＩ）ｐｒｏｔｏｐｏｒｐｈｙｒｉｎＩＸ（Ｐｄ（ＩＩ）ＰＰＩＸ）０．１ｍｇ（増感部位のモル数として１．４９×１０−７ｍｏｌ）を溶解させ、発光部位：増感部位＝５０：１（ｍｏｌ）のアニソール溶液である光アップコンバージョン組成物（ＣＵ−１）を調製した。
【００９５】
＜評価＞
［分光特性評価（溶液）］
上記調製した光アップコンバージョン組成物について、窒素置換脱気処理後、蛍光スペクトルの測定を行った。励起波長λｅｘｃ＝５４８ｎｍにおける蛍光スペクトル波長について、測定結果を図４及び図５に示す。
【００９６】
図４及び図５の結果からわかるように、当該光アップコンバージョン組成物によれば、従来よりも高い光アップコンバージョン効率を実現できる。
【００９７】
＜光アップコンバージョンフィルムの作製＞
［第２成分をジビニルベンゼンとしたハイパーブランチポリマーを用いたフィルム］
［実施例７］
テトラヒドロフラン（ＴＨＦ）１．２ｍＬに、ハイパーブランチポリマー（Ａ−１）（発光体色素）３．１ｍｇ（発光部位のモル数として７．４７×１０−６ｍｏｌ）及びＰａｌｌａｄｉｕｍ（ＩＩ）ｐｒｏｔｏｐｏｒｐｈｙｒｉｎＩＸ（Ｐｄ（ＩＩ）ＰＰＩＸ）（増感剤色素）０．１ｍｇ（増感部位のモル数として１．４９×１０−７ｍｏｌ）を溶解させ、発光部位：増感部位＝５０：１（ｍｏｌ）のテトラヒドロフラン溶液を作製し、スライドガラス上に滴下した。その後、ホットプレート上にて、４０℃で１．５時間乾燥させ、さらに、生成した固体膜を真空乾燥し、光アップコンバージョンフィルム（Ｆ−１）を作製した。
【００９８】
［実施例８］
製造例２で得られたハイパーブランチポリマー（Ａ−２）を使用した以外は、実施例７と同様にして、光アップコンバージョンフィルム（Ｆ−２）を作製した。
【００９９】
［実施例９］
製造例３で得られたハイパーブランチポリマー（Ａ−３）を使用した以外は、実施例７と同様にして、光アップコンバージョンフィルム（Ｆ−３）を作製した。
【０１００】
［実施例１０］
製造例４で得られたハイパーブランチポリマー（Ａ−４）を使用した以外は、実施例７と同様にして、光アップコンバージョンフィルム（Ｆ−４）を作製した。
【０１０１】
［実施例１１］
製造例５で得られたハイパーブランチポリマー（Ａ−５）を使用した以外は、実施例７と同様にして、光アップコンバージョンフィルム（Ｆ−５）を作製した。
【０１０２】
［比較例２］
テトラヒドロフラン１．２ｍＬに、アントラセン化合物（旭有機材社の「ＢＩＯＣ−ＡＮＴ−ＡＥ」）３．６ｍｇ（発光部位のモル数として７．４７×１０−６ｍｏｌ）及びＰａｌｌａｄｉｕｍ（ＩＩ）ｐｒｏｔｏｐｏｒｐｈｙｒｉｎＩＸ（Ｐｄ（ＩＩ）ＰＰＩＸ）０．１ｍｇ（増感部位のモル数として１．４９×１０−７ｍｏｌ）を溶解させ、発光部位：増感部位＝５０：１（ｍｏｌ）のアニソール溶液を作製し、スライドガラス上に滴下した。その後、ホットプレート上にて、４０℃で１．５時間乾燥させ、さらに、生成した固体膜を真空乾燥し、光アップコンバージョンフィルム（ＣＦ−１）を作製した。
【０１０３】
＜評価＞
［分光特性評価（フィルム）］
上記作製した光アップコンバージョンフィルムについて、蛍光スペクトルの測定を行った。励起波長λｅｘｃ＝５１４ｎｍにおける蛍光スペクトル波長について、測定結果を図６に示す。
【０１０４】
図６の結果からわかるように、当該フィルムによれば、従来よりも高い光アップコンバージョン効率を実現できる。
【産業上の利用可能性】
【０１０５】
本発明の光アップコンバージョン組成物、フィルム及び光アップコンバージョン方法によれば、従来よりも高い光アップコンバージョン効率を実現することができる。また、本発明の光アップコンバージョン組成物によれば、容易にフィルム化が可能なため、従来の溶液系で行っていた溶存酸素を除く脱気処理を不要とすることができる。
【図１】
2018168257.tif 000006
【図２】
2018168257.tif 000007
【図３】
2018168257.tif 000008
【図４】
2018168257.tif 000009
【図５】
2018168257.tif 000010
【図６】
2018168257.tif 000011